(57)【要約】      （修正有）【課題】  専門知識を必要としなくても安全で簡単に建築物開口部の既存ガラス面に塗布する事ができ、且つ簡単に取り去る事のできる光透過性のある防音材の提供。【解決手段】  構成する成分の割合を（１）粒径８０μｍ未満の透明ガラスビーズ（１）２０〜６０重量％と（２）粒径６００μm以上４０００μm未満の透明ガラスビーズ（２）４０〜７０重量％と（３）澱粉、ポリ酢酸ビニル 水性エマルジョン、ポリビニルアルコール、カルボキシメチルセルロースナトリウム、アルギン酸ナトリウム、からなる群から選ばれる１種以上の親水性糊剤（３）０．１〜４０重量％と水（４）０〜３９．９重量％とした光透過型可逆性防音材。【選択図】 図１
2007009648.tif 000002
【特許請求の範囲】
【請求項１】
建築物開口部ガラス面に塗布する粒径８０μｍ未満の透明ガラスビーズ２０〜６０重量％と、粒径６００μm以上４０００μm未満の透明ガラスビーズ４０〜７０重量％と、澱粉、ポリ酢酸ビニル 水性エマルジョン、ポリビニルアルコール、カルボキシメチルセルロースナトリウム、アルギン酸ナトリウムからなる群から選ばれる１種以上の親水性糊剤０．１〜４０重量％と、水０〜３９．９重量％とからなることを特徴とする光透過型可逆性防音材。
【発明の詳細な説明】
【技術分野】
【０００１】
本発明は、建築物の開口部ガラスの防音性能の向上を図った防音材に関わる。
【背景技術】
【０００２】
従来、 建築物開口部のガラス面から室内に侵入する外部騒音等を採光の目的を損なわずに低減させる方法として、 ガラスの厚さをより厚いものにする方法、２重サッシにする方法がある。 
【特許文献１】特になし
【発明の開示】
【発明が解決しようとする課題】
【０００３】
ガラスを厚いものに変更する場合は、窓枠を外し分解して、厚いガラスに交換する事になるが、専門的な知識と技術がない者が行おうとするとガラスを落として割ってしまったり、手を切るなど危険である為、建具業者に依頼して厚いガラスに変更するのが一般的である。２重サッシにする場合も既存の窓の内側に新しい窓を取り付ける方法が一般的であるが、専門的な知識と技術がない者が行おうとすると取りつけに失敗したり、ガラスを落として割ってしまったり、手を切るなど危険である為、建具業者に依頼して２重サッシに変更するのが一般的である。
【０００４】
また賃貸共同住宅の場合、賃貸契約上、賃借人が上記のような仕様の変更を行う事ができない場合が多い。たとえ賃貸人の了解の下に仕様の変更ができたとしても、物件退去時には原状回復義務が生じ、撤去するための手間、費用を要し、窓台、建具木枠、敷居等の修復をしなければならない。
【課題を解決するための手段】
【０００５】
本発明は、上記のような従来の問題点を解決する為になされたもので、専門知識を必要としなくても建築物開口部の既存ガラス面に安全で簡単に施工でき、且つ簡単に取り去る事のできる光透過型の防音材を提供する。
【０００６】
即ち、本発明は、構成する成分の割合を、建築物開口部ガラス面に塗布する粒径８０μｍ未満の透明ガラスビーズ２０〜６０重量％、粒径６００μm以上４０００μm未満の透明ガラスビーズ４０〜７０重量％、澱粉、ポリ酢酸ビニル 水性エマルジョン、ポリビニルアルコール、カルボキシメチルセルロースナトリウム、アルギン酸ナトリウムからなる群から選ばれる１種以上の親水性糊剤０．１〜４０重量％、水０〜３９．９重量％として混合する事により、ペースト状の光透過型可逆性防音材を形成する。
【０００７】
この光透過型可逆性防音材を建築物開口部の既存ガラス面の室内側に塗布し乾燥硬化する事により、高密度のガラスビーズ防音層が既存のガラス面に付加される事になり、質量則に基づき建築物開口部ガラス面からの騒音の侵入を低減させる事ができる。
【０００８】
この光透過型可逆性防音材が最適な防音効果を得る為には、６mm以上の塗布厚を必要とするが、粒径８０μｍ未満の透明ガラスビーズの単独層では、６mmの積層の場合、断面として７０個以上のガラス粒子の積層となり、光の屈折回数が多く、外部からの光が室内に届かない。
【０００９】
この問題を解決する為に図１に示すように（２）粒径６００μm以上４０００μm未満の透明ガラスビーズ粒子間の空隙に（４）水と（３）澱粉、ポリ酢酸ビニル 水性エマルジョン、ポリビニルアルコール、カルボキシメチルセルロースナトリウム、アルギン酸ナトリウムからなる群から選ばれる１種以上の親水性糊剤と（１）粒径８０μｍ未満の透明ガラスビーズが混合されたペーストが入り込む組成とする事で、高密度を維持しつつも光の屈折回数を少なくする事ができ、（５）既存のガラス面に光透過型可逆性防音材を６mm厚で塗布した場合でも透光率を１0％得る事ができる。
【００１０】
この光透過型可逆性防音材は、バインダーとして水によって可逆する親水性糊剤のみを使用している為、乾燥硬化後、再度水分を付加する事で元のペースト状塗料の状態に戻る事ができる。
【００１１】
具体的に、乾燥硬化した光透過型可逆性防音材を被塗布面から剥離する方法としては、霧吹き等で水を吹きかけて、４０分程度放置しておく。光透過型可逆性防音材に含まれてる親水性糊剤が水分を吸収し軟化して、建築物開口部の既存ガラス面から光透過型可逆性防音材を簡単に取り去る事ができる。
【発明の効果】
【００１２】
上述したように本発明の光透過型可逆性防音材は、専門知識を必要としなくても安全で簡単に建築物開口部の既存ガラス面に塗布する事ができ、且つ安全で簡単に取り去る事のできる光透過型防音材を提供できる。
【発明を実施するための最良の形態】
【００１３】
本発明の光透過型可逆性防音材は、粒径８０μｍ未満の透明ガラスビーズと粒径６００μm以上４０００μm未満の透明ガラスビーズからなる混合物に親水性糊剤と水を投入し、ミキサーで混合攪拌する事により生成される。
【００１４】
本発明の光透過型可逆性防音材を既存のガラス面に１回の塗布作業で６mmの厚さに塗布する為の最良の成分割合は、粒径４０μｍの透明ガラスビーズ３０重量％、２０００μmの透明ガラスビーズ６０重量％、親水性糊剤２重量％、水８重量％である。
【００１５】
上記の親水性糊剤を構成する最良の成分割合は、澱粉糊８１重量％、ポリ酢酸ビニル水性エマルジョン１０重量％、ポリビニルアルコール５重量％、カルボキシメチルセルロースナトリウム４重量％である。
【実施例】
【００１６】
以下、実施例により具体的に説明する。
【００１７】
縦６００mm横６００mm厚さ５mm重量４．３ｋｇのフロート板ガラスに本発明の光透過型可逆性防音材４．３ｋｇを６mm厚で塗布する。
【００１８】
本発明の光透過型可逆性防音材を塗布する前段階として、ガラス面にポリビニールアルコール１０％水溶液を薄く塗り、透水性を持つ透光率９０％以上厚さ２０μm程度の不織布をこの開口部ガラス面全面に貼る。この不織布は、将来ガラスビーズ防音層を効率よく取り去る為の下地材であるが、採光性を優先する場合は貼らなくてもよい。
【００１９】
ガラス面全面に塗られたポリビニールアルコール水溶液が乾燥し、不織布が固着された後、ヘラを用いて不織布が張られた側のガラス面に光透過型可逆性防音材を塗りつけて、作業は終了する。
【００２０】
塗布作業は、日中に行う事が望ましい。光が外から差している状態で塗布すれば、厚く塗りすぎている部分は暗く、薄く塗られている部分は明るいので、暗い部分から明るい部分に光透過型可逆性防音材をヘラで寄せガラスビーズ防音層の厚さを均一にする事ができる。
【００２１】
夜間でも均一に光透過型可逆性防音材を塗る方法としては、光透過型可逆性防音材が窓ガラス面に塗り終えられた後、粒径５mmのガラスビーズを未乾燥状態の光透過型可逆性防音材に押し込む。この粒径５mmのガラスビーズは、スペーサーの役目となり、ヘラがこの粒径５mmのガラスビーズに当たる場合、その部分の光透過型可逆性防音材の厚さが５mm未満という事が確認できる。ヘラが粒径５mmのガラスビーズに当たらないようになるまで厚く塗り過ぎている部分から光透過型可逆性防音材をヘラで寄せ、厚さを均一に５mm以上にする事ができる。
【００２２】
塗布後、３時間は光透過型可逆性防音材に触れないで放置しておく。３時間を過ぎると表面が乾燥し、光透過型可逆性防音材内部が少しずつ乾燥していく。換気条件の悪い場所でも、完全に乾燥硬化するまでの時間は約７２時間である。
【００２３】
この光透過型可逆性防音材が塗布乾燥されたフロート板ガラス（実施例A）、塗布されていない同サイズのフロート板ガラスを２枚重ねたもの（比較例B）、同サイズのフロート板ガラス１枚（比較例C）の遮音性能を名古屋市工業研究所において音響インテンシティ測定装置を用い測定した結果、図２に示すように５００Hzの周波数帯で光透過型可逆性防音材が塗布乾燥されたフロート板ガラス（A）４２．６４ｄB、塗布されていない同サイズのフロート板ガラスを２枚重ねたもの（比較例B）４０．０８ｄB、同サイズのフロート板ガラス１枚（比較例C）３８．４３ｄB、であった。
【００２４】
光の透過性の計測は、自然光において照度計で測定した結果、光透過型可逆性防音材が塗布乾燥されたフロート板ガラス（実施例A）２５ルクス、塗布されていない同サイズのフロート板ガラス２枚（比較例B）２４０ルクス、同サイズのフロート板ガラス１枚（比較例C）２４５ルクス、であった。
【００２５】
乾燥硬化した光透過型可逆性防音材を剥離する場合、光透過型可逆性防音材の表面が濡れた状態になるまで霧吹き等で水を吹きかけ、乾燥を防ぐ為に新聞紙を上貼りし４０分程度放置しておく。
【００２６】
光透過型可逆性防音材に含まれている親水性糊剤が水分を吸収し軟化していることを確認して、ガラス面と光透過型可逆性防音材の間にある不織布をつまみ出し、下から巻き取るようにしてガラス面から光透過型可逆性防音材を取り去る。採光性を優先して不織布を貼っていない場合は、ヘラで掬って取り去る。
【産業上の利用可能性】
【００２７】
本発明の光透過型可逆性防音材は、防音材を製造する産業で利用される。
【図面の簡単な説明】
【００２８】
【図１】本発明の実施形態を示す部分断面図
【図２】５mm厚のフロート板ガラスに本発明の光透過型可逆性防音材を６mm塗布付加した場合の遮音度を示す折れ線グラフ
【符号の説明】
【００２９】
１  粒径８０μｍ未満の透明ガラスビーズ 
２  粒径６００μm以上４０００μm未満の透明ガラスビーズ
３  澱粉、ポリ酢酸ビニル 水性エマルジョン、ポリビニルアルコール、カルボキシメチルセルロースナトリウム、アルギン酸ナトリウムからなる群から選ばれる１種以上の親水性糊剤
４  水
５  既存のガラス断面
【図１】
2007009648.tif 000003
【図２】
2007009648.tif 000004